(57)【要約】【課題】  収縮前後で虹色・玉虫色を呈することができ、さらに、所望の場合には、印刷することもできるシュリンク包装材を提供する。【解決手段】  熱収縮性を有する基材フィルム；屈折率が異なる極薄のポリマー層が少なくとも５０層以上積層されたコア部と、該コア部を挟持する、前記ポリマー層よりも厚い外皮層とからなる、実質的に無延伸の積層フィルムであって、玉虫色を呈しているフィルム（以下、「玉虫色フィルム」という）；及び前記基材フィルムと前記玉虫色フィルムとを接着する接着剤層を有する。前記玉虫色フィルムのコア部は、屈折率の異なる複数種類の熱可塑性樹脂を共押出しすることにより形成されていることが好ましく、前記接着剤層は厚み１μｍ以下で全面に塗布されることにより形成されていることが好ましい。【選択図】  図１
2008265237.tif 000002
【特許請求の範囲】
【請求項１】
熱収縮性を有する基材フィルム；
屈折率が異なる極薄のポリマー層が少なくとも５０層以上積層されたコア部と、該コア部を挟持する、前記ポリマー層よりも厚い外皮層とからなる、実質的に無延伸の積層フィルムであって、玉虫色を呈しているフィルム（以下、「玉虫色フィルム」という）；及び
前記基材フィルムと前記玉虫色フィルムとを接着する接着剤層
を有するシュリンク包装材。
【請求項２】
前記基材フィルムは、少なくとも１方向での収縮率が３５〜６０％である延伸フィルムである請求項１に記載のシュリンク包装材。
【請求項３】
前記玉虫色フィルムのコア部は、屈折率の異なる複数種類の熱可塑性樹脂を共押出しすることにより形成されている請求項１又は２に記載のシュリンク包装材。
【請求項４】
前記玉虫色フィルムは、少なくとも収縮方向の伸度２００％以上を有し、且つ降伏引張り張力２０００ｐｓｉ以上有する請求項１〜３のいずれかに記載のシュリンク包装材。
【請求項５】
前記接着剤層は、基材フィルムの前記玉虫色フィルムが積層される側の面のほぼ全面に接着剤が塗布されてなるものである請求項１〜４のいずれかに記載のシュリンク包装材。
【請求項６】
前記接着剤はウレタン系接着剤であって、前記接着剤層の厚みは１μｍ以下である請求項５に記載のシュリンク包装材。
【請求項７】
前記基材フィルム又は前記玉虫色フィルムの外表面上に、文字、図形、絵が印刷されている請求項５又は６に記載のシュリンク包装材。
【請求項８】
前記基材フィルムは、主として一方向に収縮する収縮性フィルムであって、前記接着剤層は、基材フィルムの収縮方向とは略直交する筋状接着剤部と筋状非接着剤部とが交互に複数列配列されることにより構成されている請求項１〜４に記載のシュリンク包装材。
【発明の詳細な説明】
【技術分野】
【０００１】
本発明は、化粧品や飲料などの容器としてのビンや缶、その他の商品のシュリンク包装材であって、収縮後にも見る方向によって色が異なる玉虫色を有することができるシュリンク包装材に関する。
【背景技術】
【０００２】
商品の包装、商品のラベル等に用いられるフィルムに関して、包装された商品を美麗豪華に見せるようにするために、金属光沢フィルムや、見る角度によって色が変化するいわゆる虹色、玉虫色を呈するフィルムが用いられている。また、容器等の被包装物に密着包装できるシュリンク包装用フィルムとしては、通常、延伸により熱収縮性を付与したフィルムが用いられるが、前記金属光沢フィルムや虹色・玉虫色フィルムでは、以下のような問題がある。
【０００３】
金属光沢を有するフィルムとしては、通常、プラスチックフィルム上にアルミニウムや銀などの金属を蒸着、スパッタリング等により金属薄膜を形成したものが用いられる。このような金属光沢フィルムは、延伸により金属薄膜を構成している金属粒子が分散状態となってしまい、結局金属光沢が損なわれてしまうため、金属光沢フィルム自体に熱収縮性を付与できない。
【０００４】
このため、シュリンク包装に用いることができる金属光沢フィルムとしては、例えば、特許文献１（特開平７−５２３１１）や特許文献２（特開平９−３１４７２１）に、金属薄膜を低伸度樹脂層で挟み、さらに、高伸度樹脂層及び粘着剤を介在させて、熱収縮性フィルム上に積層したシュリンク包装用金属光沢フィルムが提案されている。熱収縮性フィルムに高伸度の接着剤を介在させて、金属薄膜を積層した場合には、高収縮時の応力により、金属層が破壊され、箔チリが生じたり、所望の金属光沢が得られないという問題があったため、低伸度樹脂層を介在させることで、収縮応力による金属層の破壊を防止するものであるが、やはり箔チリが若干生じ、さらに接着剤層の複数層の積層から、被包装物に対する密着性が劣るという問題があった。
【０００５】
箔チリが生じず、被包装物に対する密着性も向上させたシュリンク包装用金属光沢フィルムとしては、例えば、特許文献３（特開平１０−１８０９２６）に、熱収縮性フィルムと金属薄膜を有する実質的に非熱収縮性のフィルムとを、接着剤層を介して接着したものであって、前記接着剤層が、線状接着剤部と線状非接着剤部とを交互に存在させた複数列の線状接着剤部からなる包装用フィルムが提案されている。さらに、特許文献４（特開２００３−２４６００３）では、線状接着剤部の幅や線状接着剤部と線状非接着剤部との割合を限定することが提案されている。
【０００６】
特許文献３，４に示すような、線状接着剤部と線状非接着剤部とを交互に配列した接着剤層を有するシュリンク包装用金属光沢フィルムは、線状接着剤部で収縮フィルムに追随して収縮し、線状非接着部では収縮フィルムからはく離して浮き上がることになるため、収縮後には、ヒダ状のライン模様が形成される。このようなシュリンク包装用金属光沢フィルムは、酒瓶のキャップシール等で実用化されている。
【０００７】
しかし、収縮後に形成されるヒダ状のラインは、それ自体、意匠性を有するという利点があるものの、別途、商品名や絵を印刷したいという場合には、ヒダがデザインを損なうことになってしまうため、採用できない。
【０００８】
一方、見る角度によって、色が違ってみえる、いわゆる玉虫色フィルムを用いたシュリンク包装用フィルムとしては、特表２００５−５０３２８４に、異なる屈折率を有する熱収縮性の熱可塑性樹脂材料を１０層以上含むように、共押し出しし、続いて延伸することにより、収縮性を付与した収縮性玉虫色フィルムが提案されている。延伸により特定方向に配向させることで、虹色を発色させているが、熱収縮させると、均一に収縮できないために、皺が発生して包装商品の価値を低減させるものとなってしまったり、ときには収縮後には虹色を呈しない部分が生じたりして、包装品を美麗、豪華に見せるという本来の目的達成が困難な場合が多い。
【０００９】
さらに、包装用フィルムに商品名やデザインを施した意匠を印刷する場合がある。このような場合、微小な皺や、不均一な虹色、虹色を呈しない部分などがあると、意匠が損なわれてしまう。このように、虹色・玉虫色フィルムでは、印刷された収縮性虹色包装用フィルムが実用化されていないことは勿論、収縮性虹色包装材としても実用化できているものは見当たらない。
【００１０】
【特許文献１】特開平７−５２３１１
【特許文献２】特開平９−３１４７２１
【特許文献３】特開平１０−１８０９２６
【特許文献４】特開２００３−２４６００３
【特許文献５】特表２００５−５０３２８４
【発明の開示】
【発明が解決しようとする課題】
【００１１】
本発明は、以上のような事情に鑑みてなされたものであり、その目的とするところは、収縮前後で虹色・玉虫色を呈することができ、さらに、所望の場合には、印刷することもできるシュリンク包装材を提供することにある。
【課題を解決するための手段】
【００１２】
本発明のシュリンク包装材は、熱収縮性を有する基材フィルム；屈折率が異なる極薄のポリマー層が少なくとも５０層以上積層されたコア部と、該コア部を挟持する、前記ポリマー層よりも厚い外皮層とからなる、実質的に無延伸の積層フィルムであって、玉虫色を呈しているフィルム（以下、「玉虫色フィルム」という）；及び前記基材フィルムと前記玉虫色フィルムとを接着する接着剤層を有する。
【００１３】
前記基材フィルムは、少なくとも１方向での収縮率が３５〜６０％である延伸フィルムであることが好ましい。
【００１４】
前記玉虫色フィルムのコア部は、屈折率の異なる複数種類の熱可塑性樹脂を共押出しすることにより形成されていることが好ましい。また、前記玉虫色フィルムは、少なくとも収縮方向の伸度２００％以上を有し、且つ降伏引張り張力２０００ｐｓｉ以上有することが好ましい。  
【００１５】
前記接着剤層は、基材フィルムの前記玉虫色フィルムが積層される側の面のほぼ全面に接着剤が塗布されてなるものであることが好ましく、この場合、前記接着剤はウレタン系接着剤であって、前記接着剤層の厚みは１μｍ以下であることが好ましい。このようなシュリンク包装材では、前記基材フィルム又は前記玉虫色フィルムの外表面上に、文字、図形、絵が印刷されていてもよい。
【００１６】
また、本発明のシュリンク包装材は、前記基材フィルムが、主として一方向に収縮する収縮性フィルムであって、前記接着剤層は、基材フィルムの収縮方向とは略直交する筋状接着剤部と筋状非接着剤部とが交互に複数列配列されることにより構成されているものであってもよい。
【００１７】
なお、本明細書において、玉虫色とは、光線の具合や見る方向によって異なって見える色をいい、虹色ということもある。
【発明の効果】
【００１８】
本発明のシュリンク包装材は、部位によって収縮率が異なるような被包装物に対してもシュリンク包装することができ、しかもシュリンク包装後にも、玉虫色を現出することができる。さらに、絵柄を印刷したシュリンク包装材であっても、同様にシュリンク包装して、玉虫色の絵柄を施した包装物を得ることができる。
【発明を実施するための最良の形態】
【００１９】
本発明のシュリンク包装材は、図１に示すように、熱収縮性を有する基材フィルム１上に接着剤層３が積層され、該接着剤層３上に、玉虫色フィルム２が積層されたものである。
【００２０】
本発明に用いられる基材フィルム１としては、熱を加えると被包装物の形状に応じて収縮できる収縮フィルムとして公知のものを使用できる。具体的には、ＰＥＴ等のポリエステル収縮フィルム、ＰＰ等のオレフィン系収縮フィルム、ポリ塩化ビニル、ポリ塩化ビニリデン等のハロゲン化ビニル系樹脂の収縮フィルム、スチレン系樹脂の収縮フィルムなどを用いることができる。これらのうち、透明性の高い収縮フィルムが好ましく用いられる。基材フィルム１が外表面を形成するように包装を行なう場合、玉虫色フィルム２に由来する玉虫色を得るためには、基材フィルム１が透明でなければならないからである。また、玉虫フィルム２が外表面を形成するように包装する場合であっても、玉虫色フィルム２と被包装物との間に介在されることになる基材フィルム１が透明であることによって、玉虫色フィルム２と被包装物との相互作用に基づく色調を呈した玉虫色が得られる。
【００２１】
収縮性の付与は、基材フィルム１を構成するプラスチックフィルムを延伸して、フィルムに於けるポリマー鎖に配向性を付与することにより達成できる。一方向のみの収縮あるいは一軸（例えばタテ方向又はヨコ方向）に優先的に収縮する一軸延伸タイプであってもよいし、タテ／ヨコの収縮のバランスに優れている二軸延伸タイプであってもよい。被包装物の種類、包装方法等により、適宜選択される。
【００２２】
基材フィルム１としては、特に限定しないが、少なくとも一方向における収縮率は３０〜６０％程度有するものであることが好ましく、より好ましくは３０〜５０％程度である。また、基材フィルム１の厚みとしては、４０〜５０μｍ程度であることが好ましい。
【００２３】
本発明で用いられる玉虫色フィルム２とは、屈折率が異なる極薄のポリマー層が少なくとも５０層以上積層されたコア部２ａと、該コア部２ａを挟持する、前記ポリマー層よりも厚い外皮層２ｂとからなる、実質的に無延伸の積層フィルムであって、玉虫色を呈しているフィルムである。
【００２４】
前記コア部２ａは、屈折率が異なる２種類以上の熱可塑性樹脂を、各ポリマー層が３０〜５００ｎｍといった極薄層になるように、共押し出しすることにより形成できる。前記コア部２ａにおける隣接した層の屈折率は、少なくとも０．０３異なっていることが好ましい。また、コア部２ａにおけるポリマー層は、５０層以上、好ましくは１００層以上、より好ましくは２００層程度である。コア部２ａにおけるポリマー層の積層状態は、ミクロ的に見て積層された状態であり、包装材における玉虫色フィルム２、接着剤層３、基材フィルム１といったような積層順番により構成されるマクロな積層状態とは異なり、共押出時のときの積層順番が、包装材全体にわたって、保持されていなくてもよい。
【００２５】
前記外皮層２ｂは、コア部２ａの上下面層を形成し、コア部２ａを保護する役目を果たしている。従って、この外皮層２ｂは、包装材全体にわたって、接着剤層３とコア部２ａとの間に介在するように、換言すると、マクロな積層構造を保持できるように、各ポリマー層よりも分厚い。
【００２６】
このようなコア部２ａおよび外皮層２ｂで構成される玉虫色フィルム２全体としての厚みは１５〜２５μｍであることが好ましい。分厚すぎると、基材フィルム１の収縮に追随しにくいために、シュリンク包装後に大きな皺が生じてしまう傾向にある。一方、薄すぎると、基材フィルム１との貼り合わせ作業が困難になり、ひどい場合には、ラミネート時に玉虫色フィルム２が破断してしまうからである。
【００２７】
このような玉虫色フィルム２としては、例えば、コア部をポリエチレンテレフタレートやポリブチレンテレフタレート等のポリエステルとポリ(メタ)アクリル酸エステルとの組合わせで構成し、ポリエステルを外皮層としたもの；コア部をポリエチレンテレフタレートやポリブチレンテレフタレート等のポリエステルとエチレン酢酸ビニル共重合体等のビニルエステル系樹脂との組合わせで構成し、ポリ(メタ)アクリル酸エステルを外皮層としたもの；コア部をポリエチレンテレフタレートやポリブチレンテレフタレート等のテレフタレート系ポリエステルとポリエチレンナフタレート等のナフタレートベースのポリエステルとの組合わせで構成し、いずれかのポリエステルを外皮層としたものなどが挙げられる。
【００２８】
このようなフィルムは、光干渉による反射帯が可視光波長の範囲内で生じることとで、見る方向によってフィルムの色が異なり、全体としては虹色、玉虫色に見える。このような玉虫色フィルムとしては、例えば、エンゲルハート社のオーロラ（商品名）フィルムを用いることができる。コア部２ａの各層を構成する熱可塑性樹脂の種類、さらには組合わされる外皮層２ｂの種類により、種々の色を基調とした玉虫色を現出することができる。例えば、反射光が赤色で光伝達色が青色であることにより、微かに胴色を帯びたフィルムや、反射光が青色系統で、光伝達色がピンク／黄色では、グリーンに黄色やピンクがハイライトしたような色に見えるフィルムなどが挙げられる。さらに、被包装物が着色不透明なものである場合、被包装物の色調が玉虫色フィルムの反射光色、光伝達色に影響を与え、玉虫色フィルム単独のときとは異なる色調を現出することができる。
【００２９】
尚、本発明で用いる玉虫色フィルム２は、構成する各熱可塑性樹脂層に染料や顔料が含まれていなくても、屈折率が異なる熱可塑性樹脂層を多数積層することで虹色が現出されるものであり、フィルムに金属や金属酸化物、金属硫化物等の金属化合物粒子を蒸着等してなる金属薄膜を利用することにより虹色を現出するようにした、例えば、特開２００３−３２６８９５や特開２００５−２３１２８０で開示されているような虹彩色フィルムとは異なるものである。
【００３０】
本発明で用いられる玉虫色フィルム２は、以上のような構成を有するフィルムで、さらに収縮方向の伸度が２００％以上（好ましくは２５０％以上）有することが好ましい。また、少なくとも収縮方向における降伏引張り張力２０００ｐｓｉ以上（好ましくは３０００ｐｓｉ以上、より好ましくは４０００ｐｓｉ以上）有することが好ましい。
【００３１】
接着剤層３に用いられる接着剤は、伸縮性を有する接着剤層を形成できるものが好ましく用いられる。具体的には、ウレタン系接着剤、主剤と硬化剤との反応によりウレタン結合を形成できる２液型接着剤などを用いることができる。接着剤の固化後も、ウレタン部分が若干の伸縮性を有しているので、これにより、基材フィルム１が収縮するときの収縮力が吸収され、玉虫色フィルム２への収縮力の影響を少なくできるからである。
【００３２】
接着剤層３は、基材フィルム１の積層面全面にほぼ均一に接着剤が塗布されていてもよいし、図２に示すように、接着剤が塗布された筋状接着剤部３ａと塗布されていない筋状非接着剤部３ｂとが交互にストライプ状に配置されていてもよいし、図３に示すように、ドット状に接着剤が塗布されていない非接着部３ｂを含むものであってもよい。ストライプ状の接着剤部を形成するときは、筋状接着剤部３ａが収縮方向に直交するように形成してもよいし、収縮方向に対して斜めに形成されていてもよい。好ましくは、収縮方向が優先的にタテ又はヨコ方向である一軸延伸タイプの基材フィルムを用いる場合において、筋状接着部が収縮方向に直交するように形成されている。ストライプ状の接着部からなる接着層３を採用した場合、接着剤部３ａでは玉虫色フィルムも収縮して被包装物に密着するが、非接着剤部３ｂでは基材フィルム１から浮き上がるため、収縮後はストライプ模様が施された包装体が形成される。
【００３３】
尚、ストライプ状の接着部の場合、筋状接着剤部３ａ及び筋状非接着剤部３ｂの幅は、図２に示すように等しい場合に限らず、適宜選択することができる。また、ドット状の非接着剤部３ｂの分散状態も、図３に示すような場合に限定されず、適宜設定することができる。
【００３４】
全面に接着剤が塗布された接着剤層３を有する場合には、基材フィルム１は一軸延伸タイプであっても、二軸延伸タイプであってもよい。シュリンク包装される被包装物の種類、包装方法に応じて適宜選択すればよい。
【００３５】
このような接着剤層３は、厚み１μｍ以下（接着剤を全面塗布する場合の塗布量で６ｇ／ｍ２以下）とすることが好ましく、より好ましくは接着剤全面塗布の場合の塗布量で３〜５ｇ／ｍ２である。接着剤層がぶ厚く成りすぎると、接着剤層３が基材フィルム１の収縮に追随できず、収縮後、基材フィルム１だけが被包装物に密着し、玉虫色フィルム２がはく離して浮いた状態になったり、収縮後に細かい皺が生じて、本来の虹色、玉虫色が損なわれてしまったりする。このような現象は、凹凸部を有する被包装物や部位によって収縮率が異なるような被包装物に適用した場合に、特に顕著である。従って、形状が複雑な被包装物、特に凹凸を有する被包装物や部位によって収縮率が異なるような被包装物では、接着剤層３は、全面塗布で、塗布量３〜５ｇ／ｍ２程度とすることが好ましい。
【００３６】
以上のような構成を有するシュリンク包装材のうち、接着剤層３が接着剤の全面塗布により構成されているシュリンク包装材では、文字、図形、絵柄を印刷することができる。印刷される面は、玉虫色フィルム２の外側面（接着剤層３が塗布されていない側の外皮層２ｂ）であってもよいし、基材フィルム１の外側面（接着剤層３が積層されていない側の面）であってもよい。包装された状態では、玉虫色フィルム２の外側面が、外表面を構成することになるので、玉虫色フィルム２の外側面に、文字等を印刷することが好ましい。玉虫色フィルム２の色彩の種類により、光の透過性が少なくなり、透明性が低下するため、また、基材フィルム１の透明性が劣っている場合などでは、基材フィルム１に印刷すると、印刷された文字、絵柄が見えにくくなるからである。
【００３７】
本発明のシュリンク包装材によれば、収縮後も玉虫色を発色することができ、しかも通常のシュリンクフィルムと同様に、被包装物に対して、皺等が生じることなく、密着収縮できるので、印刷された文字、図形等が玉虫色の背景に描かれたようになり、商品名等に美麗豪華さが付与される。
【００３８】
以上のような構成を有するシュリンク包装材で、緩やかに被包装物の包装しようとする部位を覆い、加熱して、シュリンク包装材を収縮させれば、シュリンク包装できる。
【００３９】
被包装物としては、特に限定せず、瓶やボトルといった円筒状体、容器の蓋部分、箱体、球体などの単純形状のもの、さらには図４に示すような、部位によって周囲長が異なる瓶や凹凸部を有する物にも適応でき、被包装物の形状に応じて収縮させることができる。玉虫色フィルムは基材フィルムの収縮に追随し、玉虫色、虹色を維持した美麗な包装物を得ることができる。
【００４０】
包装方法としては、特に限定せず、従来より公知のシュリンク包装機、例えば、チューブ状のフィルムを瓶や容器のキャップに被せた後、収縮するキャップシール機、チューブ状のフィルムを瓶、缶などの胴部に被せたのちフィルムを収縮させるシュリンクラベル機などをを用いて包装することができる。包装方法は、被包装物の種類に応じて、適宜選択すればよい。
【実施例】
【００４１】
〔実施例１〕
基材フィルムとして、厚み５０μｍのポリエステル収縮フィルム（三菱樹脂社のＬＸ−１０Ｓ）を使用し、玉虫色フィルムとして、エンゲルハード社の厚み１８μｍのＡｕｒｏｒａ  ＩＦ８５３１（コア部がポリエステル／アクリル系共重合体の１１３層からなり、外皮層が共重合ポリエステル層である。主たる反射波長は５９０ｎｍで銅色のようにみえるフィルムで、ＭＤ方向の伸度３７５％、ＴＤ方向の伸度２１０％、ＡＳＴＭ試験法Ｄ８８２で算出されたＭＤ方向及びＴＤ方向いずれも降伏張力６３００ｐｓｉ）を使用した。また、接着剤として、ポリエステル系ウレタンと硬化剤としてイソチアン酸エステルを使用する２液混合ウレタン糊をウェット状態で３０ｇ／ｍ２塗布して、円筒形の包装材を作成した。
【００４２】
作成した円筒状の包装材内に、略円筒状の瓶を挿通し、入り口８０℃、中間部９０℃、出口８０℃に設定したスチームトンネル包装機を５〜１０秒間通過させることにより、包装材を加熱収縮させてシュリンク包装を行なった。収縮後も銅色を有しており、皺等も特に認められず、密着包装ができた。
次に、図４に示すような、Ａ部とＢ部とで直径が異なる瓶を、上記で用いた同円筒状の包装材に挿通し、同様にしてシュリンク包装を行なったところ、直径が小さい方のＢ部（収縮率が大きくなる部位）では、玉虫色が損なわれ、また、細かな皺の発生が認められ、ひどい部分では、玉虫色フィルムの浮き（基材フィルムとのはく離）が認められた。また、収縮率が変化する部分（Ａ部からＢ部への途中部分）で、目視でも認められる皺が発生していた。
【００４３】
〔実施例２〕
接着材の塗布量のみを５ｇ／ｍ２に変更した以外は、実施例１と同様にして、円筒状のシュリンク包装材を作成した。
作成した包装材中に、実施例１で使用した、部位によって直径が異なる瓶（図４）を挿通し、実施例１と同様にして、シュリンク包装を行なった。目視で認められるような皺等を生じることなく、密着包装できた。また、収縮後も、本来の全体に、玉虫色を保持しており、美麗な包装物を得ることができた。
【００４４】
〔実施例３〕
実施例２で作成したにシュリンク包装材の玉虫色フィルムの外側面に、絵柄をグラビア印刷した。実施例１で使用した略円筒状の被包装物に巻付け、実施例１と同様にしてシュリンク包装した。
収縮後、印刷した絵柄の意匠性は損なわれず、また玉虫色も保持されていて、玉虫色に輝く絵柄を有する包装物が得られた。
【００４５】
〔比較例〕
延伸により収縮性を付与した玉虫色フィルムを用いて、実施例１と同様に略円筒形の瓶にシュリンク包装したところ、一部で破断により穴があいた部分があり、また破断しない部分であっても、玉虫色が消失してしまっている部分があった。
【産業上の利用可能性】
【００４６】
本発明のシュリンク包装材は、玉虫色の包装物が得られるので、包装物を美麗豪華に見せたい場合のシュリンク包装に好適である。また、シュリンク包装材に印刷された絵柄は、シュリンク包装後も意匠性を損なうことなく、しかも玉虫色を呈しているので、美麗豪華なラベル用のシュリンク包装にも利用できる。
【図面の簡単な説明】
【００４７】
【図１】本発明のシュリンク包装材の構成を示す概略図である。
【図２】接着剤層における接着剤塗布部分を示す概略図である。
【図３】接着剤層における接着剤塗布部分を示す概略図である。
【図４】被包装物（瓶）の一例を示す外観図である。
【符号の説明】
【００４８】
１  基材フィルム
２  玉虫色フィルム
２ａ  コア部
２ｂ  外皮層
３  接着剤層
３ａ  接着剤部
３ｂ  非接着剤部
【図１】
2008265237.tif 000003
【図２】
2008265237.tif 000004
【図３】
2008265237.tif 000005
【図４】
2008265237.tif 000006